(57)【特許請求の範囲】
【請求項１】
非磁性支持体と、前記非磁性支持体の一方の主面に形成された非磁性層と、前記非磁性層の前記非磁性支持体側とは反対側の主面に形成された磁性層とを含む磁気記録媒体の製造方法であって、
前記磁気記録媒体の断面をＹＡＧ検出器を用いて観察して、前記断面の反射電子像を得て、前記反射電子像から前記断面の輝度値を求め、前記磁気記録媒体の断面の輝度値を平均化して作成した輝度曲線から求めた微分曲線の第１のピークと第２のピークとの間の距離を、前記磁性層の平均厚さｔとし、
前記輝度曲線において、前記非磁性層の平均輝度値を０とし、前記磁性層の最高輝度値を１００とした場合、前記磁性層の前記非磁性層側とは反対側の輝度値７０から３０までの領域の平均厚さを第１混合層の平均厚さＬ１とし、前記磁性層の前記非磁性層側の輝度値７０から３０までの領域の平均厚さを第２混合層の平均厚さＬ２とし、
前記磁性層の長手方向の残留磁束密度をＭｒとし、
前記磁性層の平均厚さｔが、３０〜１００ｎｍであり、
下記関係（１）、（２）及び（３）が成立するようにＭｒ、ｔ、Ｌ１及びＬ２を制御する工程を含むことを特徴とする磁気記録媒体の製造方法。
（１）０．００２０μＴ・ｍ≦Ｍｒ・ｔ≦０．０１５μＴ・ｍ
（２）２ｎｍ≦Ｌ１≦６ｎｍ
（３）０．１≦Ｌ２／ｔ≦０．４５
【請求項２】
前記第１混合層の平均厚さＬ１を２ｎｍ≦Ｌ１≦４ｎｍに制御し、前記第２混合層の平均厚さＬ２と前記磁性層の平均厚さｔとの関係を０．１≦Ｌ２／ｔ≦０．４０に制御する請求項１に記載の磁気記録媒体の製造方法。
【発明の詳細な説明】
【技術分野】
【０００１】
本発明は、高容量磁気記録媒体に関し、特に電磁変換特性及び走行特性に優れた磁気記録媒体に関する。
【背景技術】
【０００２】
磁気記録媒体の一種である磁気テープは、オーディオテープ、ビデオテープ、コンピュータテープ等、様々な用途がある。特に、コンピュータ用のデータバックアップテープの分野では、バックアップの対象となるハードディスクの大容量化に伴い、１巻当たり数百ＧＢの記録容量のものが商品化されている。今後、ハードディスクの更なる大容量化に対応するため、バックアップテープの高容量化は不可欠である。
【０００３】
上記バックアップテープとして使用される磁気テープは、更なる記録容量の増大に伴って記録波長が短波長化され、記録・再生時の厚さ損失を低減するために、磁性層の薄層化が進んでいる。磁性層の薄層化にあたっては、非磁性支持体上に非磁性層を設け、更に、その上に磁性層を設ける重層構成の磁気記録媒体が採用されている。
【０００４】
このような重層構成の磁気記録媒体においては、磁性層と非磁性層との界面の変動を小さくして、ノイズを低減させることが検討されている（例えば、特許文献１参照。）。また、磁性層の平均厚さ、及び磁性層の厚み方向、特に磁性層と非磁性層との界面における磁性体分布の標準偏差σdを規定した磁気記録媒体が提案されている（例えば、特許文献２参照。）。
【先行技術文献】
【特許文献】
【０００５】
【特許文献１】特開２００１−２５６６３３号公報
【特許文献２】特開２００７−２９４０８３号公報
【発明の概要】
【発明が解決しようとする課題】
【０００６】
特許文献１では、重層構成の磁気記録媒体であって、磁性層の平均厚みｄが０．０１〜０．３μｍであり、該磁性層の厚みの標準偏差σと平均厚みｄとの比がσ／ｄ≦０．５である磁気記録媒体が開示されている。
【０００７】
また、特許文献２では、磁性層の平均厚みδが１０〜１００ｎｍであり、且つ強磁性粉末を構成する元素のうち磁性層にのみ存在する元素のデプスプロファイルをＴＯＦ−ＳＩＭＳで測定し、そのデプスプロファイル曲線の微分曲線を正規分布でフィッティングしたときの標準偏差σdが塗布層換算で５〜５０ｎｍである磁気記録媒体が開示されている。
【０００８】
特許文献１は、磁性層断面を透過型電子顕微鏡（ＴＥＭ）で写真撮影し、磁性層表面と磁性層−非磁性層界面とをそれぞれトレースして各点での磁性層厚みを求め、厚みの変動に対して標準偏差を求めている。これに対して特許文献２は、磁性層のみに存在する元素に着目して磁性層−非磁性層界面における元素のデプスプロファイルを測定し、このデプスプロファイル曲線から界面の変動に対する標準偏差を求めている。また、特許文献２の界面変動の標準偏差σdを磁性層の平均厚みδで除して標準化するとσd／δ≦０．５となり、特許文献１と同様の技術思想があることが分る。
【０００９】
しかし、このような技術だけでは、電磁変換特性の向上は期待できるものの、走行特性や耐久性をも良好な磁気記録媒体を得るのには十分とはいえなかった。
【００１０】
本発明は、上記課題に対し、電磁変換特性に優れ、しかも、走行特性に優れる磁気記録媒体を提供するものである。
【課題を解決するための手段】
【００１１】
本発明の磁気記録媒体の製造方法は、非磁性支持体と、前記非磁性支持体の一方の主面に形成された非磁性層と、前記非磁性層の前記非磁性支持体側とは反対側の主面に形成された磁性層とを含む磁気記録媒体の製造方法であって、前記磁気記録媒体の断面をＹＡＧ検出器を用いて観察して、前記断面の反射電子像を得て、前記反射電子像から前記断面の輝度値を求め、前記磁気記録媒体の断面の輝度値を平均化して作成した輝度曲線から求めた微分曲線の第１のピークと第２のピークとの間の距離を、前記磁性層の平均厚さｔとし、前記輝度曲線において、前記非磁性層の平均輝度値を０とし、前記磁性層の最高輝度値を１００とした場合、前記磁性層の前記非磁性層側とは反対側の輝度値７０から３０までの領域の平均厚さを第１混合層の平均厚さＬ１とし、前記磁性層の前記非磁性層側の輝度値７０から３０までの領域の平均厚さを第２混合層の平均厚さＬ２とし、前記磁性層の長手方向の残留磁束密度をＭｒとし、前記磁性層の平均厚さｔが、３０〜１００ｎｍであり、下記関係（１）、（２）及び（３）が成立するようにＭｒ、ｔ、Ｌ１及びＬ２を制御する工程を含むことを特徴とする。
（１）０．００２０μＴ・ｍ≦Ｍｒ・ｔ≦０．０１５μＴ・ｍ
（２）２ｎｍ≦Ｌ１≦６ｎｍ
（３）０．１≦Ｌ２／ｔ≦０．４５
【発明の効果】
【００１２】
本発明によれば、磁性層の磁化量が適切に制御されているため、高感度のＧＭＲヘッドでも出力波形が歪むことなく、電磁変換特性と走行特性とがともに優れる磁気記録媒体を提供できる。
【図面の簡単な説明】
【００１３】
【図１】図１Ａは磁気記録媒体の断面写真であり、図１Ｂは図１Ａに示した磁気記録媒体の断面の輝度曲線を示す図であり、図１Ｃは図１Ｂに示した輝度曲線の微分曲線を示す図である。
【図２】本発明の磁気記録媒体の一例を示す模式断面図である。
【発明を実施するための形態】
【００１４】
本発明の磁気記録媒体は、非磁性支持体と、上記非磁性支持体の一方の主面に形成された非磁性層と、上記非磁性層の上記非磁性支持体側とは反対側の主面に形成された磁性層とを備える磁気記録媒体であって、上記磁性層の残留磁束密度をＭｒ、上記磁性層の平均厚さをｔとすると、０．００２０μＴ・ｍ≦Ｍｒ・ｔ≦０．０１５μＴ・ｍであり、上記磁性層の上記非磁性層側とは反対側の表面に形成される第１混合層の平均厚さをＬ１とすると、２ｎｍ≦Ｌ１≦６ｎｍであり、上記磁性層の上記非磁性層側の表面に形成される第２混合層の平均厚さをＬ２とすると、０．１≦Ｌ２／ｔ≦０．４５であることを特徴とする。
【００１５】
本発明の磁気記録媒体は、０．００２０μＴ・ｍ≦Ｍｒ・ｔ≦０．０１５μＴ・ｍに設定されているため、記録密度が大きく、更に、上記第１混合層と上記第２混合層とに関して２ｎｍ≦Ｌ１≦６ｎｍ及び０．１≦Ｌ２／ｔ≦０．４５に設定されているため、電磁変換特性及び走行特性に優れている。
【００１６】
本発明者らは、先に、人為的判断が入らず、条件により値が変わるなどの不正確さの無い、元素組成の異なる層を有する構造物における層厚さ測定方法を特開２００８−１２８６７２号公報に提案している。本発明では、上記磁性層の平均厚さｔは、上記層厚さ測定方法に基づき下記方法（以下、「本願層厚さ測定方法」という。）で測定された厚さと定義する。
【００１７】
本願層厚さ測定方法は、先ず、測定する磁気記録媒体の磁性層の表面に厚さ約５０〜１００ｎｍのカーボン層をスパッタリングで形成し、更にその上に厚さ約５０〜１００ｎｍのＰｔ−Ｐｄ層をスパッタリングにより形成する。次に、カーボン層、Ｐｔ−Ｐｄ層、磁性層及び非磁性層を含む試料の断面を集束イオンビーム（ＦＩＢ）装置により作製し、得られたこの断面を走査型電子顕微鏡（ＳＥＭ）にてＹＡＧ（Ｙｔｔｒｉｕｍ  Ａｌｕｍｉｎｕｍ  Ｇａｒｎｅｔ）検出器を用いて観察し、加速電圧を７ｋＶとしてその断面の反射電子（ＢＳＥ）像を得る。次に、この画像データをデジタル化して厚さ方向の画像輝度データを得て、この画像輝度データから輝度曲線を作成する。
【００１８】
上記デジタル化は、得られた断面画像（例えば、図１）をＸ軸方向（各層の厚さ方向）、Ｙ軸方向（各層の面方向）において所定数に分割するとともに、分割した各座標ポイントの画像輝度を所定数の階調値に変換する。具体的には、断面画像を写真として得た場合には、その写真画像をスキャナーで読み取ることによりデジタルデータ化し、例えば輝度を８ビットで処理することにより２５６階調（０〜２５５）のデータが得られる。本例の場合、Ｙ軸方向に２５６０に分割して輝度データを得ている。断面画像をＣＣＤ等の光電変換素子を経由して得る場合にもデジタルデータ化して、断面画像の各座標ポイントのデジタルデータが得られる。
【００１９】
次に、得られた輝度の二次元データの各X座標についてY座標方向に輝度値（例えば、２５６０個）を平均化して、図１Ｂで示したような、塗膜厚さ方向のY軸方向に平均した輝度曲線を得ることができる。
【００２０】
最後に、この輝度曲線を微分して微分曲線を作成し、この微分曲線のピーク位置から各層の境界を求め、このピーク間距離から磁性層の平均厚さｔを決定する。
【００２１】
また、本発明者らはその後検討を進め、この輝度曲線の形状と磁気記録媒体の電磁変換特性や走行耐久性とに相関が見られることを見い出した。これについて図１を用いて説明する。
【００２２】
図１Ａは、走査型電子顕微鏡（ＳＥＭ）にて撮影した本発明の一例である磁気記録媒体の断面写真であり、図１Ｂは図１Ａに示した磁気記録媒体の断面の輝度曲線を示す図であり、図１Ｃは図１Ｂに示した輝度曲線の微分曲線を示す図である。本発明では、図１Ｃの微分曲線のピークＰ１とピークＰ２との間の距離を磁性層の平均厚さｔと定義する。また、本発明では、非磁性層の平均輝度値を０とし、磁性層の最高輝度値を１００とした場合に、磁性層の非磁性層側とは反対側の表面側の輝度値７０から３０までの平均厚さＬ１の領域を第１混合層と定義し、磁性層の非磁性層側の輝度値７０から３０までの平均厚さＬ２の領域を第２混合層と定義する。これにより、本発明の第１混合層の平均厚さＬ１と第２混合層の平均厚さＬ２とが明確に測定可能となる。
【００２３】
磁性層と称している厚さｔの領域から、第１混合層及び第２混合層と重なっている領域を除いた領域が、ほぼ純粋な磁性層領域であって、これに対して第１混合層の領域は磁性層内部の成分に対して、潤滑剤、樹脂、フィラー、空隙等が多く偏在している領域と考えられ、第２混合層の領域は非磁性層成分が混合してできている領域と考えられる。
【００２４】
本発明者らの検討によれば、第１混合層の平均厚さＬ１は走行耐久性及び電磁変換特性のＳ／Ｎ比と相関があり、第２混合層の平均厚さＬ２は電磁変換特性のＳ／Ｎ比と相関があることが分った。
【００２５】
第１混合層は、磁性層の表面に形成される混合層であり、磁性層内部の成分に対して、潤滑剤、樹脂、フィラー、空隙等が多く偏在している領域と考える。このようなものが適度に存在することにより、磁気記録媒体の電磁変換特性を大きく低下させずに走行耐久性が良好になり、実用特性が向上すると考えられる。
【００２６】
第１混合層の平均厚さＬ１は、２ｎｍ≦Ｌ１≦６ｎｍの範囲に設定され、Ｌ１は、２ｎｍ≦Ｌ１≦４ｎｍの範囲がより好ましい。Ｌ１の値が２ｎｍ未満であると、磁性層の表面に潤滑剤、樹脂、フィラー、空隙等の偏在が少ないために走行耐久性が低下し、Ｌ１の値が６ｎｍを超えると、磁気ヘッドと磁性層との間隔が大きくなり、記録再生時のスペーシング損失が大きくなって電磁変換特性が低下する場合があるからである。
【００２７】
Ｌ１の値を上記の範囲に制御する方法は特に制限されないが、好ましくは、以下の方法が例示される。
【００２８】
（１）潤滑剤の添加量を磁性層全体の質量割合で０．５〜５．０質量％とする方法、磁性層の磁性粉末のＢＥＴ比表面積を６０〜１１０ｍ2／ｇとする方法、非磁性層の非磁性粉末のＢＥＴ比表面積を３０〜９０ｍ2／ｇとする方法、カレンダ条件を線圧力１９６〜２９４ｋＮ／ｍ、温度７０〜１２０℃とする方法、潤滑剤をトップコートすることにより磁性層の表面の潤滑剤量を増加させる方法等。
【００２９】
より具体的には、一般に塗料作製工程で塗料中に添加された潤滑剤は、その後に形成された磁性層や非磁性層中で主に、磁性粉末やフィラーに吸着するものと、吸着せずに空隙中にフリーで存在するものとに大別される。ここで、潤滑剤の添加量を増加させると磁性層表面に滲み出す潤滑剤量が多くなり、Ｌ１が大きくなる。一方、磁性粉末や非磁性粉末のＢＥＴ比表面積が大きくなると、磁性粉末表面への潤滑剤の吸着量が多くなり、磁性粉末表面に吸着しないフリーの潤滑剤量が低下し、その結果磁性層表面に滲み出す潤滑剤量が少なくなり、Ｌ１が小さくなる。また、カレンダ条件で線圧力や温度を高くすると、Ｌ１を構成する要素の一つである磁性層表面の突起が小さくなるため、Ｌ１が小さくなる。一方、潤滑剤をトップコートすることにより、多くの潤滑剤が磁性層表面に存在することになり、Ｌ１が大きくなる。
【００３０】
（２）結合剤樹脂の添加量、磁性粉末の混練方法及び磁性粉末の表面処理の程度等により磁性層の表面の結合剤量を制御する方法等。
【００３１】
より具体的には、結合剤樹脂の添加量が増えるだけでは磁性粉末表面に吸着しない結合剤樹脂が磁性層表面に多く存在するようになり、Ｌ１が大きくなる。また、磁性粉末の表面処理を行うことで結合剤樹脂の磁性粉末表面への吸着を低減することができ、その結果磁性粉末表面に吸着しない結合剤樹脂が磁性層表面に多く存在するようになり、Ｌ１が大きくなる。しかし、混練方法により塗料の分散状態が変化し、磁性粉末表面への結合剤樹脂の吸着量が増えると、磁性層表面の結合剤量が減少し、Ｌ１が小さくなる。
【００３２】
（３）フィラーの添加量、添加時期、表面処理により磁性層の表面のフィラー量、空隙量を制御する方法等。
【００３３】
より具体的には、フィラーの添加量が増えると、磁性層中のフィラーの量の増加に伴って磁性層の表面に存在するフィラーの数も多くなるため、Ｌ１が大きくなる。また、フィラーの添加時期が塗料製造工程において後になるほど、添加したフィラーが分散され難くなり、磁性層表面に多く存在することになるため、Ｌ１が大きくなる。更に、フィラーの表面処理により結合剤樹脂の磁性粉末表面への吸着量が低下し、その結果磁性粉末表面に吸着しない結合剤樹脂が磁性層表面に多く存在するようになり、Ｌ１が大きくなる。
【００３４】
（４）磁性層を形成後、その表面をブレート、ラッピングテープ、研磨ホイール等で研磨して、第１混合層の厚さを直接制御する方法等。
【００３５】
磁性層形成後、ブレード、ラッピングテープ、研磨ホイール等で処理することで磁性層表面に存在するもの、例えば潤滑剤やフィラー等を除去するため、Ｌ１が小さくなる。
【００３６】
本発明では、上記方法を単独に用いて、好ましくはこれらの方法を幾つか併用することで、Ｌ１の値を上記の範囲に制御した磁気記録媒体を製造することができる。
【００３７】
第２混合層は、磁性層と非磁性層との間に形成される混合層であり、理想的には第２混合層がないのが理想である。しかし、現実的には非磁性層の上に磁性層を形成する際に、非磁性層が乾燥する前にその上に磁性層を形成する同時重層塗布の場合には、その界面における非磁性塗料と磁性塗料との混合が生じ、また、非磁性層を乾燥させた後にその上に磁性層を形成する逐次重層塗布では、非磁性層の表面の粗さや、非磁性層の空隙への磁性塗料の侵入や、磁性塗料を塗布するときの非磁性層表面の溶解による界面の乱れ等により、ある程度の厚さの第２混合層が形成される。
【００３８】
磁性層の平均厚さｔと、第２混合層の平均厚さＬ２とは、０．１≦Ｌ２／ｔ≦０．４５の関係が成立するように設定され、０．１≦Ｌ２／ｔ≦０．４０の関係を満たすことがより好ましい。Ｌ２は小さければ小さいほど好ましく、理想的には０が最も好ましい。しかし、実際には技術的限界があり、Ｌ２／ｔの値は０．１程度が下限となる。また、Ｌ２／ｔの値が０．４５を超えると磁性層の平均厚さｔに対して第２混合層の平均厚さＬ２が大きくなりすぎて、記録再生に有効な磁性粉末の数が減少して、Ｓ／Ｎ比が低下する傾向がある。
【００３９】
Ｌ２／ｔの値を上記の範囲に制御する方法は特に制限されないが、好ましくは、以下の方法が例示される。
【００４０】
（１）非磁性層と磁性層とを同時重層方式の塗布で形成する場合には、非磁性塗料と磁性塗料のレオロジー特性をできるだけ合わせる方法等。
【００４１】
非磁性塗料と磁性塗料のレオロジー特性をできるだけ合わせて同時重層塗布することで非磁性塗料と磁性塗料との界面での混合が少なくなり、磁性層厚みの変動が小さくなり、Ｌ２が小さくなる。
【００４２】
（２）非磁性層と磁性層とを同時重層方式の塗布で形成する場合には、塗布機に各塗料を供給するポンプに脈動のないものを使用する方法等。
【００４３】
非磁性塗料と磁性塗料を脈動無く供給することで、各塗料の塗布厚さの変動を抑えることができ、Ｌ２が小さくなる。
【００４４】
（３）非磁性層及び磁性層を塗布する際に、非磁性支持体の搬送速度に高周波振動成分の偏差が生じないようにする方法等。
【００４５】
非磁性支持体の搬送速度に高周波振動成分の偏差を小さくすることで、所謂非磁性支持体のバタツキが無くなり、塗布厚さの変動を抑えることができ、Ｌ２が小さくなる。
【００４６】
（４）非磁性層と磁性層とを逐次重層方式の塗布で形成する場合には、非磁性層を形成、乾燥した後、非磁性層をカレンダ処理して平滑化する方法、非磁性層を、熱硬化又は放射線硬化して架橋硬化させ、磁性層を塗布する際に非磁性層の表面が溶解しないようにする方法等。
【００４７】
この方法により、非磁性層と磁性層との界面での混合が小さくなり、磁性層厚みの変動が小さくなり、Ｌ２が小さくなる。
【００４８】
（５）非磁性層の表面に樹脂層を形成して架橋硬化させ、磁性層の塗布時に磁性塗料が非磁性層に滲みこまないようにする方法等。
【００４９】
この方法により磁性層と樹脂層との界面での混合が小さくなり、磁性層厚みの変動が小さくなり、Ｌ２が小さくなる。
【００５０】
本発明では、上記方法を単独に用いて、好ましくはこれらの方法を幾つか併用することで、Ｌ２／ｔの値を上記の範囲に制御した磁気記録媒体を製造することができる。
【００５１】
以下、図面に基づき本発明の磁気記録媒体を説明する。図２は、本発明の磁気記録媒体の一例を示す磁気テープの模式断面図である。
【００５２】
図２に示す磁気テープ１０は、非磁性支持体１１と、非磁性支持体１１の一方の主面（ここでは、上面）に形成された非磁性層１２と、非磁性層１２の上記非磁性支持体１１側とは反対側の主面（ここでは、上面）に形成された磁性層１３とを備える。また、非磁性支持体１１の非磁性層１２が形成されていない側の主面（ここでは、下面）には、バックコート層１４が形成されている。バックコート層は、必ずしも必要ではなく、付設されていなくてもよい。
【００５３】
＜非磁性層＞
非磁性層１２は、非磁性粉末と結合剤と潤滑剤とを含む層である。
【００５４】
非磁性層１２に含まれる非磁性粉末としては、カーボンブラック、酸化チタン、酸化鉄、酸化アルミニウム等が挙げられ、通常は、カーボンブラックが単独で用いられるか、カーボンブラックと、酸化チタン、酸化鉄、酸化アルミニウム等の他の非磁性粉末とが混合して用いられる。厚さムラの少ない塗膜を形成して平滑な非磁性層１２を形成するためには、粒度分布がシャープな非磁性粉末を用いることが好ましい。非磁性粉末の平均粒径は、非磁性層１２の均一性、表面平滑性、剛性の確保、及び導電性確保の観点から、例えば１０〜１０００ｎｍが好ましく、１０〜５００ｎｍが好ましい。
【００５５】
非磁性層１２に含まれる非磁性粉末の粒子形状は、球状、板状、針状、紡錘状のいずれでもあってもよい。針状又は紡錘状の非磁性粉末の平均粒子径は、平均長軸径で１０〜３００ｎｍが好ましく、平均短軸径で５〜２００ｎｍが好ましい。球状の非磁性粉末の平均粒子径は、５〜２００ｎｍが好ましく、５〜１００ｎｍがより好ましい。板状の非磁性粉末の平均粒子径は、最も大きな板径で１０〜２００ｎｍが好ましい。更に、平滑且つ厚みムラの少ない非磁性層１２を形成するためにも、シャープな粒度分布を有する非磁性粉末が好ましく用いられる。本明細書において粉末の平均粒子径は、透過型電子顕微鏡（ＴＥＭ）で撮影した写真中の３００個の粉末の粒子径の数平均値を意味する。
【００５６】
非磁性層１２に含まれる結合剤としては、従来公知の熱可塑性樹脂、熱硬化性樹脂等を用いることができる。熱可塑性樹脂としては、具体的には、例えば、塩化ビニル樹脂、塩化ビニル−酢酸ビニル共重合樹脂、塩化ビニル−ビニルアルコール共重合樹脂、塩化ビニル−酢酸ビニル−ビニルアルコール共重合樹脂、塩化ビニル−酢酸ビニル−無水マレイン酸共重合樹脂、塩化ビニル−水酸基含有アルキルアクリレート共重合樹脂、ポリエステルポリウレタン樹脂等が挙げられる。また、熱硬化性樹脂としては、具体的には、例えば、フェノール系樹脂、エポキシ系樹脂、ポリウレタン系樹脂、尿素系樹脂、メラミン系樹脂、アルキド系樹脂等が挙げられる。これらの結合剤は、非磁性粉末の分散性を向上させ、充填性を上げるために、官能基を有するものが好ましい。このような官能基としては、具体的には、例えば、ＣＯＯＭ、ＳＯ3Ｍ、ＯＳＯ3Ｍ、Ｐ＝Ｏ（ＯＭ）3、Ｏ−Ｐ＝Ｏ（ＯＭ）2（Ｍは水素原子、アルカリ金属塩又はアミン塩）、ＯＨ、ＮＲ１Ｒ２、ＮＲ３Ｒ４Ｒ５（Ｒ１、Ｒ２、Ｒ３、Ｒ４及びＲ５は、水素又は炭化水素基であり、通常その炭素数が１〜１０である。）、エポキシ基等が挙げられる。２種以上の樹脂を併用する場合、官能基の極性が一致した樹脂を用いることが好ましく、中でも、ＳＯ3Ｍ基を有する樹脂の組み合わせが好ましい。これらの結合剤の含有量は、非磁性粉末１００質量部に対して、好ましくは７〜５０質量部であり、より好ましくは１０〜３５質量部である。特に、塩化ビニル系樹脂５〜３０質量部とポリウレタン系樹脂２〜２０質量部とを併用することが好ましい。
【００５７】
また、結合剤として上記のような熱硬化性樹脂の代わりに、あるいはこれとともに放射線硬化性樹脂を用いてもよい。放射線硬化性樹脂としては、（メタ）アクリルモノマー、（メタ）アクリルオリゴマー等が挙げられる。これらの中でも分子内に２個以上の二重結合を有し、且つ二重結合１個当り５０〜３００の重量平均分子量を有する放射線硬化性樹脂が好ましい。このような放射線硬化性樹脂としては、具体的には、例えば、１，３−ブタンジオールジ（メタ）アクリレート、１，４−ブタンジオールジ（メタ）アクリレート、１，６−ヘキサンジオールジ（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、エトキシ化ビスフェノールＡジ（メタ）アクリレート、ノボラックジ（メタ）アクリレート、プロポキシ化ネオペンチルグルコールジ（メタ）アクリレート等の二官能（メタ）アクリレート；トリス（２−ヒドロキシエチル）イソシアヌレートトリ（メタ）アクリレート、トリメチロールプロパントリ（メタ）アクリレート、エトキシ化トリメチロールプロパントリ（メタ）アクリレート、ペンタエリスリトールトリ（メタ）アクリレート、プロポキシ化トリメチロールプロパントリ（メタ）アクリレート、プロポキシ化グリセリルトリ（メタ）アクリレート、カプロラクトン変性トリメチロールプロパントリ（メタ）アクリレート等の三官能（メタ）アクリレート；ペンタエリスリトールテトラ（メタ）アクリレート、ジトリメチロールプロパンテトラ（メタ）アクリレート、エトキシ化ペンタエリスリトールテトラ（メタ）アクリレート、ジペンタエリスリトールヒドロキシペンタ（メタ）アクリレート、ジペンタエリスリトールヘキサ（メタ）アクリレート等の四官能以上の（メタ）アクリレート；上記のモノマーをポリエーテル、ポリエステル、ポリカーボネート、ポリウレタン等の骨格で分子鎖延長したオリゴマー等が挙げられる。非磁性層１２中の放射線硬化性樹脂の含有量は、他の結合剤と放射線硬化性樹脂の合計量に対して、好ましくは５〜３０質量％である。
【００５８】
また、上記の結合剤とともに、結合剤中に含まれる官能基等と結合し架橋構造を形成する熱硬化性の架橋剤を併用することが好ましい。架橋剤としては、具体的には、例えば、トリレンジイソシアネート、ヘキサメチレンジイソシアネート、イソホロンジイソシアネート等のイソシアネート化合物；イソシアネート化合物とトリメチロールプロパン等の水酸基を複数個有する化合物との反応生成物；イソシアネート化合物の縮合生成物等の各種のポリイソシアネートが挙げられる。架橋剤の含有量は、結合剤１００質量部に対して、好ましくは１０〜５０質量部である。
【００５９】
非磁性層１２に含まれる潤滑剤としては、従来公知の１０〜３０の炭素数を有する脂肪酸が挙げられる。脂肪酸は、直鎖型、分岐型、シス・トランス異性体のいずれであってもよいが、潤滑性能に優れる直鎖型が好ましい。このような脂肪酸としては、具体的には、例えば、ラウリン酸、ミリスチン酸、ステアリン酸、パルミチン酸、ベヘン酸、オレイン酸、リノール酸等が挙げられる。これらは単独で又は複数使用してもよい。非磁性層１２中の脂肪酸の含有量は、非磁性粉末１００質量部に対して、好ましくは０．２〜５質量部である。脂肪酸の含有量が０．２質量部以上であれば、非磁性層１２から磁性層１３へ脂肪酸を十分に滲出させることができ、低湿環境下での磁気テープの走行耐久性をより向上させることができる。また、脂肪酸の含有量が５質量部以下であれば、非磁性層１２の強靭性を確保することができる。
【００６０】
更に、非磁性層１２は、潤滑剤として、上記脂肪酸とともに、従来公知の脂肪酸エステルや脂肪酸アミドを含有してもよい。脂肪酸エステルとしては、具体的には、例えば、オレイン酸ｎ−ブチル、オレイン酸ヘキシル、オレイン酸ｎ−オクチル、オレイン酸２−エチルヘキシル、オレイン酸オレイル、ラウリン酸ｎ−ブチル、ラウリン酸ヘプチル、ミリスチン酸ｎ−ブチル、オレイン酸ｎ−ブトキシエチル、トリメチロールプロパントリオレエート、ステアリン酸ｎ−ブチル、ステアリン酸ｓ−ブチル、ステアリン酸イソアミル、ステアリン酸ブチルセロソルブ等が挙げられる。脂肪酸アミドとしては、具体的には、例えば、パルミチン酸アミド、ステアリン酸アミド等が挙げられる。これらは単独で又は複数使用してもよい。非磁性層１２中の脂肪酸エステル及び脂肪酸アミドの含有量は、非磁性粉末１００質量部に対して、合計で、好ましくは０．２〜１０質量部である。これらの含有量が０．２質量部以上であれば、非磁性層１２から磁性層１３へ潤滑剤を十分に滲出させることができ、摩擦係数をより低減することができる。上記含有量が１０質量部以下であれば、非磁性層１２の強靭性を確保することができる。特に、非磁性粉末１００質量部に対して、脂肪酸を０．５〜４質量部、脂肪酸エステルを０．２〜３質量部含有させることが好ましい。脂肪酸が０．５質量部未満であると、摩擦係数低減効果が小さく、４質量部を超えると非磁性層１２が可塑化してしまい強靭性が失われる虞がある。また、脂肪酸エステルが０．２質量部未満であると、摩擦係数低減効果が小さく、３質量部を超えると磁性層１３への移入量が多すぎるため、磁気テープと磁気ヘッドとが貼り付く等の副作用を生じる虞がある。
【００６１】
非磁性層１２は、上述した非磁性粉末、結合剤、及び潤滑剤を含有していれば、更に従来公知の分散剤、研磨剤等の添加剤を含有してもよい。
【００６２】
上記分散剤としては、具体的には、例えば、カプリル酸、カプリン酸、ラウリン酸、ミリスチン酸、パルミチン酸、ステアリン酸、ベヘン酸、オレイン酸、エライジン酸、リノール酸、リノレン酸、ステアロール酸等の炭素数１２〜１８の脂肪酸〔ＲＣＯＯＨ（Ｒは炭素数１１〜１７のアルキル基又はアルケニル基）〕；上記脂肪酸のアルカリ金属又はアルカリ土類金属からなる金属石けん；上記脂肪酸エステルのフッ素を含有した化合物；上記脂肪酸のアミド；ポリアルキレンオキサイドアルキルリン酸エステル；レシチン；トリアルキルポリオレフィンオキシ第四級アンモニウム塩（アルキルは炭素数１〜５、オレフィンはエチレン、プロピレン等）；フェニルフォスフェン酸；銅フタロシアニン等を使用することができる。これらは、単独でも組み合わせて使用してもよい。分散剤の含有量は、非磁性粉末１００質量部に対して、好ましくは０．２〜５質量部である。
【００６３】
上記研磨剤としては、後述する磁性層１３で使用するものと同様のものを使用できる。
【００６４】
非磁性層１２の厚さは、好ましくは０．１〜３μｍであり、より好ましくは０．１〜１．２μｍである。非磁性層１２の厚さが０．１μｍ以上であれば、走行耐久性の確保に十分な量の潤滑剤を非磁性層１２に含有させることができる。一方、非磁性層１２の厚さが３μｍ以下であれば、磁気テープの全厚が不要に厚くなることが避けられ、体積当りの記録容量を向上させることができる。
【００６５】
非磁性層１２の形成方法は、特に限定されず、上記非磁性粉末、結合剤、潤滑剤等の非磁性層形成用成分を溶剤に分散させて非磁性塗料を作製し、この非磁性塗料を後述する非磁性支持体１１の主面上に塗布して、乾燥すればよい。上記溶剤としては、例えば、テトラヒドロフラン、シクロヘキサノン、メチルエチルケトン、トルエン等を使用できる。
【００６６】
＜磁性層＞
磁性層１３は、磁性粉末と結合剤とを含む層である。
【００６７】
磁性層１３に含まれる磁性粉末としては、具体的には、例えば、六方晶系フェライト磁性粉末、強磁性鉄系金属磁性粉末、窒化鉄系磁性粉末等が挙げられる。磁性粉末の平均粒子径は、好ましくは１０〜３５ｎｍであり、より好ましくは１５〜２５ｎｍである。平均粒子径が１０ｎｍ以上であれば、分散性に優れた磁性塗料を調製することができる。一方、平均粒子径が３５ｎｍ以下であれば、粒子ノイズを低減することができる。磁性粉末の平均粒子径は、針状の場合は平均長軸径を、板状の場合は最も大きな板径を、長軸長と短軸長の比が１〜３．５である球状ないし楕円体状の場合は最大差し渡し径をそれぞれ意味する。
【００６８】
磁性層１３に含まれる結合剤としては、従来公知の結合剤を使用することができる。これらの中でも、磁性粉末の分散性及び磁性層１３の剛性を考慮すれば、非磁性層１２に用いられる結合剤と同様の結合剤が好ましい。磁性層１３中の結合剤の含有量は、磁性粉末１００質量部に対して、好ましくは７〜５０質量部であり、より好ましく１０〜３５質量部である。特に、塩化ビニル系樹脂とポリウレタン系樹脂とを併用する場合、塩化ビニル系樹脂を５〜３０質量部、ポリウレタン系樹脂を２〜２０質量部使用することが好ましい。また、非磁性層１２と同様に、結合剤を架橋して磁性層１３の強度を向上するため、ポリイソシアネート等の架橋剤を使用することが好ましい。架橋剤の含有量は、結合剤１００質量部に対して、好ましくは１０〜５０質量部である。
【００６９】
磁性層１３は、上述した磁性粉末及び結合剤を含有していれば、研磨剤、潤滑剤、分散剤等の公知の添加剤を更に含有してもよい。特に、走行耐久性の観点から、研磨剤及び潤滑剤が好ましく用いられる。
【００７０】
上記研磨剤としては、具体的には、例えば、α−アルミナ、β−アルミナ、炭化ケイ素、酸化クロム、酸化セリウム、α−酸化鉄、コランダム、人造ダイアモンド、窒化珪素、炭化珪素、チタンカーバイト、酸化チタン、二酸化珪素、窒化ホウ素等が挙げられ、これらの中でも、モース硬度６以上の研磨剤がより好ましい。これらは、単独で又は複数使用してもよい。研磨剤の平均粒子径は、使用する研磨剤の種類にもよるが、好ましくは１０〜２００ｎｍである。研磨剤の含有量は、磁性粉末１００質量部に対して、好ましくは５〜２０質量部であり、より好ましくは８〜１８質量部である。
【００７１】
上記潤滑剤としては、非磁性層１２で用いられる潤滑剤と同様の潤滑剤を使用することができる。これらの中でも、脂肪酸エステルと脂肪酸アミドとを併用することが好ましい。磁性層１３に潤滑剤を含有させる場合、磁性層１３中の磁性粉末、研磨剤等の全粉末の総量１００質量部に対して、脂肪酸エステルを０．２〜３質量部、脂肪酸アミドを０．５〜５質量部使用することが好ましい。脂肪酸エステルの含有量が０．２質量部未満であると、摩擦係数低減効果が小さく、３．０質量部を超えると、磁性層１３がヘッドに貼り付く等の副作用を生じる虞があるからである。脂肪酸アミドの含有量が０．５質量部未満であると、磁気ヘッドと磁性層１３とが相互接触することにより生じる焼き付きを防止する効果が小さくなるからであり、５質量部を超えると脂肪酸アミドがブリードアウトしてしまう虞があるからである。また、磁性層１３に潤滑剤として脂肪酸を含有させる場合、磁性層１３中の磁性粉末、研磨剤等の全粉末の総量１００質量部に対して、脂肪酸を０．５〜４質量部使用することが好ましい。磁性層１３に含有させた潤滑剤と非磁性層１２に含有させた潤滑剤は相互に移動し得る。
【００７２】
上記分散剤としては、非磁性層１２に用いるものと同じ分散剤を使用することができ、その含有量は磁性粉末１００質量部に対し、通常０．５〜１０質量部の範囲である。
【００７３】
また、磁性層１３は、必要に応じて、導電性及び表面潤滑性の向上を目的として、従来公知のカーボンブラックを含有してもよい。このようなカーボンブラックとしては、具体的には、例えば、アセチレンブラック、ファーネスブラック、サーマルブラック等が挙げられる。カーボンブラックの平均粒子径は、好ましくは０．０１〜０．１μｍである。平均粒子径が０．０１μｍ以上であれば、カーボンブラックが良好に分散された磁性層１３を形成することができる。一方、平均粒子径が０．１μｍ以下であれば、表面平滑性に優れた磁性層１３を形成することができる。また、必要に応じて、平均粒子径の異なるカーボンブラックを２種以上用いてもよい。カーボンブラックの含有量は、磁性粉末１００質量部に対して、好ましくは０．２〜５質量部であり、より好ましくは０．５〜４質量部である。
【００７４】
磁性層１３の厚さは、短波長記録特性の向上を目的として、好ましくは１０〜１５０ｎｍであり、より好ましくは２０〜１００ｎｍであり、更に好ましくは３０〜７０ｎｍである。上記磁性層１３の厚さであれば、短波長記録においても自己減磁作用による記録再生時の厚み損失を低減することができる。このため、最短記録波長が０．３μｍ以下のシステムにおいても、高出力を得ることができる。特に、このような薄層の磁性層１３では、潤滑剤を多量に含有させておくことができないため、走行特性向上のために本発明の磁気記録媒体（磁気テープ）が好適である。
【００７５】
磁性層１３の長手方向の残留磁束密度Ｍｒと磁性層１３の平均厚さｔとの積Ｍｒ・ｔは、０．００２０〜０．０１５０μＴ・ｍであり、より好ましくは０．００４０〜０．０１２５μＴ・ｍであり、更に好ましくは０．００４０〜０．０１００μＴ・ｍである。Ｍｒ・ｔが小さくなると記録密度は向上するが、Ｍｒ・ｔの値が小さすぎると、再生ヘッドとしてＭＲヘッドが用いられる場合、再生出力が小さくなる傾向がある。一方、Ｍｒ・ｔの値が大きすぎると、ＭＲヘッドが飽和して、再生出力が歪みやすくなる。
【００７６】
磁性層１３の表面粗さは、ＪＩＳ  Ｂ０６０１で定義されている中心線平均粗さＲａで２．０ｎｍ未満であることが好ましい。磁性層１３の表面平滑性が向上するほど、高出力が得られるが、余りに磁性層１３の表面が平滑化しすぎると、摩擦係数が高くなり、走行安定性が低下する。このため、Ｒａは１．０ｎｍ以上であることが好ましい。
【００７７】
磁性層１３の形成方法は、特に限定されず、上記磁性粉末、結合剤等の磁性層形成用成分を溶剤に分散させて磁性塗料を作製し、この磁性塗料を前述の非磁性層１２の主面上に塗布して、乾燥すればよい。上記溶剤としては、例えば、テトラヒドロフラン、シクロヘキサノン、メチルエチルケトン、トルエン等を使用できる。
【００７８】
＜非磁性支持体＞
非磁性支持体１１としては、従来から使用されている磁気記録媒体用の非磁性支持体を使用できる。具体的には、例えば、ポリエチレンテレフタレート、ポリエチレンナフタレート等のポリエステル類、ポリオレフィン類、セルローストリアセテート、ポリカーボネート、ポリアミド、ポリイミド、ポリアミドイミド、ポリスルフオン、アラミド等からなるプラスチックフィルム等が挙げられる。
【００７９】
非磁性支持体１１の厚さは、用途によって異なるが、好ましくは１．５〜１１μｍであり、より好ましくは２〜７μｍである。非磁性支持体１１の厚さが１．５μｍ以上であれば、成膜性が向上するとともに、高い強度を得ることができる。一方、非磁性支持体１１の厚さが１１μｍ以下であれば、全厚が不要に厚くならず、例えば、磁気テープの場合１巻当たりの記録容量を大きくすることができる。
【００８０】
非磁性支持体１１の長手方向のヤング率は、好ましくは５．８ＧＰａ以上であり、より好ましくは７．１ＧＰａ以上である。非磁性支持体１１の長手方向のヤング率が５．８ＧＰａ以上であれば、走行性を向上させることができる。また、ヘリキャルスキャン方式に用いられる磁気記録媒体では、長手方向のヤング率（ＭＤ）と幅方向のヤング率（ＴＤ）との比（ＭＤ／ＴＤ）は、好ましくは０．６〜０．８であり、より好ましくは０．６５〜０．７５であり、更に好ましくは０．７である。上記比の範囲内であれば、磁気ヘッドのトラックの入側から出側間の出力のばらつき（フラットネス）を抑えることができる。リニアレコーディング方式に用いられる磁気記録媒体では、長手方向のヤング率（ＭＤ）と幅方向のヤング率（ＴＤ）との比（ＭＤ／ＴＤ）は、好ましくは０．７〜１．３である。
【００８１】
非磁性支持体１１の幅方向の温度膨張係数は、好ましくは０〜１０×１０-6であり、幅方向の湿度膨張係数は、好ましくは０〜１０×１０-6である。上記の範囲内であれば、温度・湿度の変化によるオフトラックが抑えられ、エラーレートを低減することができる。
【００８２】
＜バックコート層＞
非磁性支持体１１の非磁性層１２が形成されている主面とは反対側の主面（ここでは、下面）には、走行性の向上等を目的としてバックコート層１４が設けられていることが好ましい。バックコート層１４の厚さは、好ましくは０．２〜０．８μｍであり、より好ましくは０．３〜０．８μｍである。バックコート層１４の厚さが薄すぎると、走行性向上効果が不十分となり、厚すぎると磁気テープの全厚が厚くなり、磁気テープ１巻当たりの記録容量が小さくなるためである。
【００８３】
バックコート層１４は、例えば、アセチレンブラック、ファーネスブラック、サーマルブラック等のカーボンブラックを含有することが好ましい。通常、粒子径が相対的に異なる、小粒径カーボンブラックと大粒径カーボンブラックとが併用される。併用する理由は、走行性向上効果が大きくなるからである。
【００８４】
また、バックコート層１４は結合剤を含み、結合剤としては特に限定されないが、非磁性層１２及び磁性層１３に用いられる結合剤と同様のものを用いることができる。これら中でも、摩擦係数を低減させ磁気ヘッドの走行性を向上させるためには、セルロース系樹脂とポリウレタン系樹脂とを併用することが好ましい。
【００８５】
バックコート層１４は、強度向上を目的として、酸化鉄、アルミナ等を更に含有することが好ましい。バックコート層の形成方法も特に限定されないが、上記バックコート層形成用成分を溶剤に分散させてバックコート層用塗料を作製し、このバックコート層用塗料を非磁性支持体１１の非磁性層１２が形成されている主面とは反対側の主面に塗布して乾燥すればよい。バックコート層１４の形成は、非磁性層１２及び磁性層１３の形成前であってもよいし、形成後であってもよい。
【００８６】
＜トップコート層＞
図示はしていないが、図２の磁性層１３の表面に前述の潤滑剤を更に塗布してトップコート層を形成することもできる。これにより、磁気テープの走行特性及び耐久性が更に向上する。
【実施例】
【００８７】
以下に、実施例を挙げて本発明をより具体的に説明するが、本発明は下記実施例に限定されるものではない。以下の説明において、「部」とあるのは「質量部」を意味する。
【００８８】
（実施例１）
［非磁性塗料の調製］
表１に示す非磁性塗料成分（１）を回分式ニーダで混練することにより混練物を調製した。得られた混練物と、表２に示す非磁性塗料成分（２）とをディスパを用いて撹拌して、混合液を調製した。得られた混合液をジルコニアビーズ（比重：６、粒子径：０．１ｍｍ）を充填したサンドミル（滞留時間：６０分）で分散して分散液を調製した後、得られた分散液と、表３に示す非磁性塗料成分（３）とをディスパを用いて撹拌し、これをフィルタでろ過して非磁性塗料を調製した。その後、この非磁性塗料を、衝突型分散機を用いて、オリフィス径０．２ｍｍ、加圧条件を１５０ＭＰａとして、衝突チャンバーを２回通過させて、再分散処理を行い、非磁性塗料を調製した。
【００８９】
【表１】
0005450697.tif 000002
【００９０】
【表２】
0005450697.tif 000003
【００９１】
【表３】
0005450697.tif 000004
【００９２】
［磁性塗料の調製］
表４に示す磁性塗料成分（１）と表５に示す磁性塗料成分（２）とを加圧型の回分式ニーダで混練することにより混練物を調製した。得られた混練物に、表６に示す磁性塗料成分（３）を２段階に分けて加えて混練物を希釈して、スラリーを調製した。このスラリーをジルコニアビーズ（比重：６、粒子径：０．１ｍｍ）を充填したサンドミル（滞留時間：４５分）で分散して分散液を調製した後、得られた分散液と、表７に示す磁性塗料成分（４）とをディスパを用いて撹拌し、これをフィルタでろ過して、磁性塗料を調製した。
【００９３】
【表４】
0005450697.tif 000005
【００９４】
【表５】
0005450697.tif 000006
【００９５】
【表６】
0005450697.tif 000007
【００９６】
【表７】
0005450697.tif 000008
【００９７】
［バックコート層用塗料の調製］
表８に示すバックコート層用塗料成分を混合した混合液を、ジルコニアビーズ（比重：６、粒子径：０．１ｍｍ）を充填したサンドミルで分散処理（滞留時間：４５分）した。得られた分散液にポリイソシアネート１５部を加えて撹拌し、これをフィルタでろ過して、バックコート層用塗料を調製した。
【００９８】
【表８】
0005450697.tif 000009
【００９９】
［評価用磁気テープの作製］
非磁性支持体（ポリエチレンナフタレートフィルム、厚さ：５．０μｍ）の一方の主面（上面）上に、上記の非磁性塗料及び磁性塗料を、乾燥及びカレンダ処理後の厚さがそれぞれ１．０μｍ及び５０ｎｍとなるように、エクストルージョン型コータにて同時重層塗布し、非磁性層及び磁性層をこの順に形成した。なお、このとき、ソレノイド磁石を用いて配向磁界（４００ｋＡ／ｍ）を印加しながら、面内配向処理を行った。
【０１００】
次に、上記のバックコート層用塗料を、非磁性支持体の上記非磁性層及び上記磁性層が形成された主面（上面）とは反対側の主面（下面）上に、乾燥及びカレンダ処理後の厚さが０．５μｍとなるように塗布し、乾燥して、バックコート層を形成した。この非磁性支持体の上面側に非磁性層及び磁性層が形成され、下面側にバックコート層が形成された原反ロールを、７段の金属ロールを有するカレンダ装置を用いて温度：１００℃、線圧力：２９６ｋＮ／ｍでカレンダ処理した。
【０１０１】
得られた原反ロールを７０℃で７２時間硬化処理し、磁気シートを作製した。この磁気シートを１／２インチ幅に裁断し、ＬＴＯ規格に準拠したサーボ信号を書き込んだ。その後、回転する研磨ホィール〔材質ステンレス鋼（ＳＵＳ３０４）、直径３０ｍｍ、円周方向に対して４５度の角度をなした溝（幅、深さ０．５ｍｍ）３６本形成〕で磁性層を研磨処理し、評価用の磁気テープを作製した。
【０１０２】
（実施例２）
乾燥及びカレンダ処理後の磁性層の厚さを６０ｎｍに変更し、非磁性塗料の調製時に衝突型分散機を使わず、カレンダ処理条件を、温度：１００℃、線圧力：１９６ｋＮ／ｍに変更し、磁性層の研磨処理を行わなかった以外は、実施例１と同様にして評価用の磁気テープを作製した。
【０１０３】
（実施例３）
カレンダ処理条件を、温度：１００℃、線圧力：１９６ｋＮ／ｍに変更し、磁性層の研磨処理を行わなかった以外は、実施例１と同様にして評価用の磁気テープを作製した。
【０１０４】
（実施例４）
エクストルージョン型コータにて、乾燥及びカレンダ処理後の厚さが１．０μｍになるように非磁性層を形成して乾燥後、温度：１００℃、線圧力：１９６ｋＮ／ｍの条件でカレンダ処理を行い、その上に、乾燥及びカレンダ処理後の厚さが３５ｎｍになるように磁性層を形成して乾燥後、温度：１００℃、線圧力：１９６ｋＮ／ｍの条件でカレンダ処理を行い、非磁性塗料の調製時に衝突型分散機を使わず、磁性層の研磨処理を行わなかった以外は、実施例１と同様にして評価用の磁気テープを作製した。
【０１０５】
（実施例５）
［トップコート層用塗料の調製］
表９に示すトップコート層用塗料成分を撹拌機にて混合し、トップコート層用塗料を調製した。
【０１０６】
次に、磁性塗料成分（１）の磁性粉末を、バリウムフェライト磁性粉末（Ｂａ−Ｆｅ）（σｓ：５０Ａ・ｍ2／ｋｇ、Ｈｃ：１５９ｋＡ／ｍ、平均粒子径（板径）：２０ｎｍ）に変更し、乾燥及びカレンダ処理後の磁性層の厚さを６０ｎｍに変更し、非磁性塗料の調製時に衝突型分散機を使わず、ソレノイド磁石による配向磁界の印加を行わず、カレンダ処理条件を、温度：１００℃、線圧力：１９６ｋＮ／ｍに変更し、カレンダ処理後、上記トップコート層用塗料を磁性層の上に塗布し、磁性層の研磨処理を行わなかった以外は、実施例１と同様にして評価用の磁気テープを作製した。
【０１０７】
【表９】
0005450697.tif 000010
【０１０８】
（実施例６）
非磁性塗料を衝突型分散機を用いて、オリフィス径０．２ｍｍ、加圧条件を１５０ＭＰａとして、衝突チャンバーを２回通過させて再分散処理を行い、磁性層の上にトップコート層を形成しなかった以外は、実施例５と同様にして評価用の磁気テープを作製した。
【０１０９】
（実施例７）
エクストルージョン型コータにて、乾燥及びカレンダ処理後の厚さが１．０μｍになるように非磁性層を形成して乾燥後、温度：１００℃、線圧力：２９４ｋＮ／ｍの条件でカレンダ処理を行い、その上に、乾燥及びカレンダ処理後の厚さが３０ｎｍになるように磁性層を形成して乾燥後、温度：１００℃、線圧力：２９４ｋＮ／ｍの条件でカレンダ処理を行い、磁性層の上にトップコート層を形成しなかった以外は、実施例５と同様にして評価用の磁気テープを作製した。
【０１１０】
（実施例８）
エクストルージョン型コータにて、乾燥及びカレンダ処理後の厚さが１．０μｍになるように非磁性層を形成して乾燥後、温度：１００℃、線圧力：２９４ｋＮ／ｍの条件でカレンダ処理を２回行い、その上に、乾燥及びカレンダ処理後の厚さが１００ｎｍになるように磁性層を形成して乾燥後、温度：１００℃、線圧力：１９６ｋＮ／ｍの条件でカレンダ処理を行い、磁性層の上にトップコート層を形成しなかった以外は、実施例５と同様にして評価用の磁気テープを作製した。
【０１１１】
（比較例１）
非磁性塗料の調製時に衝突型分散機を使わず、カレンダ処理条件を、温度：１００℃、線圧力：１９６ｋＮ／ｍに変更し、磁性層の研磨処理を行わなかった以外は、実施例１と同様にして評価用の磁気テープを作製した。
【０１１２】
（比較例２）
カレンダ処理条件を、温度：１００℃、線圧力：１９６ｋＮ／ｍに変更し、磁性層の研磨処理を行わず、表９に示したトップコート層用塗料成分のステアリン酸の含有量を２部に変更したトップコート層用塗料を磁性層の上に塗布した以外は、実施例１と同様にして評価用の磁気テープを作製した。
【０１１３】
（比較例３）
研磨ホィールによる研磨処理の後に、更にラッピングテープ（日本ミクロコーティング社製＃２００００）によるクリーニングを行い、その後クリーニングティシュで表面の汚れを除去するクリーニング処理を行った以外は、実施例１と同様にして評価用の磁気テープを作製した。
【０１１４】
（比較例４）
乾燥及びカレンダ処理後の磁性層の厚さを７５ｎｍに変更し、非磁性塗料の調製時に衝突型分散機を使わず、カレンダ処理条件を、温度：１００℃、線圧力：１９６ｋＮ／ｍに変更し、磁性層の研磨処理を行わなかった以外は、実施例１と同様にして評価用の磁気テープを作製した。
【０１１５】
（比較例５）
エクストルージョン型コータにて、乾燥及びカレンダ処理後の厚さが１．０μｍになるように非磁性層を形成して乾燥後、温度：１００℃、線圧力：２９４ｋＮ／ｍの条件でカレンダ処理を２回行い、その上に、乾燥及びカレンダ処理後の厚さが２５ｎｍになるように磁性層を形成して乾燥後、温度：１００℃、線圧力：１９６ｋＮ／ｍの条件でカレンダ処理を行い、磁性層の上にトップコート層を形成しなかった以外は、実施例５と同様にして評価用の磁気テープを作製した。
【０１１６】
上記実施例１〜８及び比較例１〜５の評価用の磁気テープを用いて下記のとおりＳ／Ｎ比を測定し、走行耐久性を評価した。また、各磁気テープの磁性層の平均厚さｔ、第１混合層の平均厚さＬ１及び第２混合層の平均厚さＬ２を前述の本願層厚さ測定方法で測定した。更に、磁性層のＭｒ・ｔを測定した。
【０１１７】
＜Ｓ／Ｎ比の測定＞
ＬＴＯドライブを改造して作製したリニアテープ電磁変換特性測定装置を用いて、Ｗｒｉｔｅトラック幅１１μｍ、Ｗｒｉｔｅギャップ長０．３５μｍ、Ｒｅａｄトラック幅６μｍ、Ｒｅａｄ  Ｓｈｉｅｌｄ  ｔｏ  Ｓｈｉｅｌｄギャップ長１６０ｎｍのＭＲヘッドを用いて、テープ速度１．５ｍ／ｓｅｃで、記録波長２２０ｎｍの信号を磁気テープに記録し、再生した信号を市販のＭＲヘッド用Ｒｅａｄアンプで増幅した後、アジレントテクノロジー社製のスペクトラムアナライザー“Ｎ９０２０Ａ”を用いて信号の基本波成分出力（Ｓ）と積分ノイズ（Ｎ）とを測定してＳ／Ｎ比を算出した。その結果を表１０及び表１１に示す。表１０及び表１１では、各Ｓ／Ｎ比の値を、比較例１のＳ／Ｎ比を基準（０ｄＢ）として、相対値（ｄＢ）で示した。
【０１１８】
＜走行耐久性評価＞
上記リニアテープ電磁変換特性測定装置を用い、磁気テープの全長を１００００パス（５０００往復）走行させた後に出力を測定し、４５℃、相対湿度１０％の環境下で１００００パス走行前の初期出力に対する出力低下（ｄＢ）の程度により走行耐久性を評価した。その結果を表１０及び表１１に示す。
【０１１９】
＜ｔ、Ｌ１及びＬ２の測定＞
前述の本願層厚さ測定方法により磁性層の平均厚さｔ、第１混合層の平均厚さＬ１及び第２混合層の平均厚さＬ２を測定した。その結果を表１０及び表１１に示す。
【０１２０】
＜Ｍｒ・ｔの測定＞
Ｍｒ・ｔは、試料振動型磁力計を使用して、２５℃下、印加磁界７９６．３ｋＡ／ｍで測定した残留磁化の値を、測定試料の平面の面積で除して求めた。
【０１２１】
【表１０】
0005450697.tif 000011
【０１２２】
【表１１】
0005450697.tif 000012
【０１２３】
表１０及び表１１から明らかなように、本発明の実施例１〜８の磁気テープでは、Ｓ／Ｎ比が良好で、走行後の出力低下が少なく、実用レベルで問題なく使用できることが分かる。一方、Ｌ２／ｔの値が０．４５を超える比較例１ではＳ／Ｎ比が小さく、Ｌ１が６ｎｍを超える比較例２ではＳ／Ｎ比が小さく、Ｌ１が２ｎｍを下回る比較例３では出力低下が大きく、Ｍｒ・ｔが０．０１５μＴ・ｍを超える比較例４ではＳ／Ｎ比が小さく、Ｍｒ・ｔが０．００２０μＴ・ｍを下回る比較例５では出力低下が大きい。
【産業上の利用可能性】
【０１２４】
本発明の磁気記録媒体は、電磁変換特性に優れ、走行特性も良好な磁気記録媒体として利用できる。
【符号の説明】
【０１２５】
１０  磁気テープ
１１  非磁性支持体
１２  非磁性層
１３  磁性層
１４  バックコート層
【図２】
0005450697.tif 000013
【図１】
0005450697.tif 000014